ПОДЛОЖКА КАТАЛИЗАТОРА ИЗ ОКСИДА АЛЮМИНИЯ, УСТОЙЧИВАЯ К СЕРЕ

1. Способ получения устойчивого к сере оксида алюминия, включающий:
получение гидрата алюминия из одной или более водорастворимых солей алюминия, причем каждая из указанных солей содержит катион алюминия или анион алюминия и противоположно заряженный противоион, в водной среде,
приведение в контакт гидрата алюминия с предшественником оксида кремния в водной среде и в присутствии противоионов указанных одной или более солей алюминия,
выделение частиц гидрата алюминия, вступившего в контакт с предшественником оксида кремния, из водной среды, и
обжиг частиц гидрата алюминия, вступившего в контакт с предшественником оксида кремния, с получением частиц устойчивого к сере оксида алюминия.
2. Способ по п.1, отличающийся тем, что указанный гидрат алюминия получают путем взаимодействия сульфата алюминия и алюмината натрия в водной среде.
3. Способ по п.1, отличающийся тем, что указанный предшественник оксида кремния выбран из силикатов щелочных металлов и смесей указанных соединений.
4. Способ по п.1, отличающийся тем, что указанный гидрат алюминия приводят в контакт с количеством предшественника оксида кремния, достаточным для получения оксида алюминия с покрытием оксида кремния, имеющего содержание оксида кремния от примерно 1 до примерно 40 мас.ч. оксида кремния.
5. Способ по п.1, отличающийся тем, что указанную водную среду, содержащую гидрат алюминия и предшественник оксида кремния, нагревают до температуры от примерно 50 до примерно 200°C на протяжении промежутка времени от примерно 20 мин до примерно 6 ч.
6. Способ по п.1, отличающийся тем, что указанные частицы гидрата алюминия, вступившего в контакт с предшественником оксида кремния, выделяют из водной среды при помощи фильтрования.
7. Способ по п.1, дополнительно включающий промывание выделенных частиц гидрата алюминия, вступившего в контакт с предшественником оксида кремния, для удаления из указанных частиц водорастворимых остатков.
8. Способ по п.7, отличающийся тем, что промытые частицы обезвоживают, а затем смешивают с водной средой для получения водной суспензии.
9. Способ по п.8, отличающийся тем, что полученную водную суспензию высушивают распылением для получения частиц гидрата алюминия, вступившего в контакт с предшественником оксида кремния.
10. Способ по п.1, отличающийся тем, что указанные частицы гидрата алюминия, вступившего в контакт с предшественником оксида кремния, обжигают при температуре от 400 до 1100°C в течение промежутка времени, большего или равного примерно 30 мин.
11. Способ по п.1, дополнительно включающий легирование устойчивого к сере оксида алюминия легирующей добавкой, выбранной из переходных металлов, оксидов переходных металлов, щелочноземельных металлов, оксидов щелочноземельных металлов, редкоземельных элементов, оксидов редкоземельных элементов и смесей указанных добавок, путем введения легирующей добавки или предшественника легирующей добавки вместе с гидратом алюминия во время образования гидрата алюминия и/или во время приведения в контакт предшественника оксида кремния с гидратом алюминия.
12. Устойчивый к сере оксид алюминия, полученный согласно способу по п.11, содержащий композитный оксид, включающий оксид алюминия, оксид кремния и оксид циркония, который обладает улучшенной фазовой стабильностью.
13. Устойчивый к сере композитный оксид, включающий оксид алюминия, оксид кремния и оксид циркония, и обладающий улучшенной фазовой стабильностью, в котором после обжига при 1050°C в течение 2 ч, оксид циркония присутствует только в форме тетрагонального оксида циркония.
2
14. Устойчивый к сере оксид алюминия, полученный согласно способу по п.11, содержащий композитный оксид, включающий оксид алюминия, оксид кремния и TiO, который обладает улучшенной фазовой стабильностью.
2
2
2
15. Устойчивый к сере композитный оксид, содержащий оксид алюминия, оксид кремния и TiO и обладающий улучшенной фазовой стабильностью, в котором после обжига при 900°C в течение 2 ч TiO присутствует только в форме анатаза TiO.
16. Способ по п.1, дополнительно включающий смешивание устойчивого к сере оксида алюминия с другими оксидными материалами подложек, выбранными из оксида алюминия, оксида магния, оксида церия, оксида церия-циркония, смесей оксидов редкоземельных элементов и циркония и смесей указанных материалов.
17. Устойчивый к сере оксид алюминия, полученный способом по п.1.
18. Катализатор, содержащий благородный металл на подложке из устойчивого к сере оксида алюминия по п.17.